(57)【要約】  誘導木材から製造された少なくとも３層を有し、その少なくとも中心層は誘導木材と発泡プラスチック（３）の混合物から製造されている誘導木材板であって、前記中心層が少なくとも１つの発泡性天然産物（４）を更に含むことを特徴とする誘導木材板。【選択図】図２
2012518563.tif 000002
【特許請求の範囲】
【請求項１】
木質材料の３層以上を具備し、その少なくとも１層の中心層（１）が、木質材料と発泡プラスチック材料（４）の混合物からなる木質板であって、中心層（１）が、構成成分（４）として少なくとも１つの発泡天然材料を更に含有することを特徴とする木質板。
【請求項２】
構成構成（４）としての前記天然材料が、トウモロコシ、米、小麦、又はこれらの混合物であることを特徴とする、請求項１に記載の木質板。
【請求項３】
中心層（１）の木質材料が、外側層の木質材料よりも密度が低いことを特徴とする、請求項１又は２に記載の木質板。
【請求項４】
平均原料密度が５００ｋｇ／ｍ３であることを特徴とする、請求項１〜３のいずれか１項に記載の木質板。
【請求項５】
中心層（１）の原料密度が４５０ｋｇ／ｍ３未満であることを特徴とする、請求項４に記載の木質板。
【請求項６】
表面層の原料密度が５００ｋｇ／ｍ３を超えていることを特徴とする、請求項４又は５に記載の木質板。
【請求項７】
平均原料密度からの偏差が±５０ｋｇ／ｍ３を超えないことを特徴とする、請求項４〜６のいずれか１項に記載の木質板。
【請求項８】
中心層（１）が、繊維質又はフィラメント状の構成物質（５）を含有することを特徴とする、請求項１〜７のいずれか１項に記載の木質板。
【請求項９】
繊維質又はフィラメント状の構成物質（５）が、構成成分としての天然材料、特に亜麻からなることを特徴とする、請求項８に記載の木質板。
【請求項１０】
前記繊維質又はフィラメント状の構成要素が、プラスチック材料、特にカーボン、ＰＥ、ＰＰ、ＰＥＴ、又はガラス繊維からなることを特徴とする、請求項８に記載の木質板。
【請求項１１】
繊維質又はフィラメント状の構成要素（５）が、２成分からなることを特徴とする、請求項９又は１０に記載の木質板。
【請求項１２】
少なくとも中心層（１）が、プラスチック材料、好ましくはポリウレタン発泡体系及び/又はポリスチレン発泡体系から構成された充填材を更に含有することを特徴とする、請求項１〜１１のいずれか１項に記載の木質板。
【請求項１３】
中心層（１）が潜熱蓄熱媒体を更に含有して蓄熱容量を増加させていることを特徴とする、請求項１〜１２のいずれか１項に記載の木質板。
【請求項１４】
前記潜熱蓄熱媒体がマイクロカプセル中に入っていることを特徴とする、請求項１３に記載の木質板。
【請求項１５】
３層以上からなる木質板の製造方法であって、樹脂処理された木質繊維又は木片の各層を形成すること、発泡性天然産物、特に、トウモロコシ、米又は小麦を少なくとも一層の中心層に加えること、ホットプレス下において形成された層を所望の厚さを有する板に成形すること、プレス工程の直前又はプレス工程中に前記天然産物を発泡させることを含む方法。
【請求項１６】
少なくとも１層の中心層（１）にプラスチック材料、好ましくはポリウレタン発泡体系及び/又はポリスチレン発泡体系の充填材（３）が加えられ、該充填材がプレス工程中に更に発泡することを特徴とする、請求項１５に記載の方法。
【請求項１７】
強化用繊維（５）及び、任意に潜熱蓄熱媒体が少なくとも１層の中心層に加えられることを特徴とする、請求項１５又は１６に記載の方法。
【発明の詳細な説明】
【技術分野】
【０００１】
本発明は、木質材料からなる３層以上の層を有し、その少なくとも1層の中心層が、木質材料と発泡プラスチック材料との混合物からなる木質板、及び、木質板の製造方法に関するものである。
【背景技術】
【０００２】
この種の木質板は、例えば、参照によりここに取り込まれる特許文献１において公知である。この木質板を可能な限り軽くするために、中心層は、平均密度が０．４−０．８５ｇ／ｃｍ３である木材粒子を３０−９５質量％含有する軽量の木質材料を含む。軽量の木質材料に対し、充填材として２０質量％以下のポリスチレン及び／又はスチレン共重合体が存在し、この充填材は、１０−１００ｋｇ／ｍ３のバルク密度を有する。２．５−５０質量％のバインダーも存在し、軽量木質材料の平均原料密度（raw density）は６００ｋｇｍ３未満である。
【０００３】
軽量木質板の原料密度が低減するにつれ、機械的技術的パラメーターも低減し、この種の板は、平均原料密度が５００ｋｇｍ３未満では使用され得ない。
【０００４】
木質板は、板状のベニヤ板、合板（プレス平板、押し出し板、ＯＳＢ板又は高級家具製造板等）、木質繊維のファイバーボード（例えば、ＭＤＦ又はＨＤＦ繊維）、更に他の木質板、例えば、積層木質板、木質型板、その他のプレスラミネート木材などである。特に家具製造産業における木質板に存在する問題点は、しっかりした板はその厚みのために比較的重いということであり、特にセルフアセンブラに運送問題をもたらし得る。
【０００５】
特許文献２には、２つの木質層の間に発泡プラスチック材料の層が組み込まれ、そのプラスチック材料の層が木質板のコアを形成している木質板が記載されている。この木質板の上側と下側は、木質繊維又は木片からなる。この木質板において、前記コアは木質繊維又は木片と架橋している。発泡プラスチック材料の木質材料への結合を改善するために、２つの外側木質層の間に粒状プラスチック材料が散布されている。
【０００６】
特許文献３には、断熱性能が改善された木質セメント板の製造方法が記載されている。この方法では、木質材料とセメントの混合物が鋳型に導入される。樹脂の発泡ビーズがこの第一の層上に散布される。次いで、この樹脂の発泡ビーズの層には、再び木質材料とセメントの層が塗布される。
【０００７】
この中間産物はプレス機内で圧縮成形され、発泡樹脂は圧縮成形体の中心層にとどまる。圧縮成形体は、次いでスチームプレス機内で高温蒸気に晒され、樹脂の発泡粒子が硬化する。
【０００８】
特許文献４には、発泡プラスチック材料のコア層と、その両側に塗布され得る、繊維質セメント組成物の支持体層を有するサンドイッチボードの製造方法が記載され、そこでは支持体層もセメントと木毛との混合物からなり得る。
【０００９】
特許文献５には、少なくとも１層のＯＳＢ板を含むコア層を有し、発泡性接着剤を使用して、該コア層の表面に接着された、更なるＯＳＢ板の少なくとも１層の表面層を備えた木質板が記載されている。この板は、約１〜２ＭＰａの圧力下、１５０〜２００℃の範囲の温度においてホットプレス機で製造され、このプレス機内で発泡が生じる。
【００１０】
特許文献６には、発泡合成樹脂が含浸された天然繊維から形成され、天然繊維からなる２層の外側層と該外側層に挟まれた中心層から構成される成形品が記載されている。この中心層は、少なくとも一部は発泡合成樹脂から形成され、とりわけ、充填材として木片、木材チップ、木の皮、更には針葉樹の葉をも含有し得る。外側層用の天然繊維と中心層用の合成樹脂の混合物が、加熱された鋳型内に置かれる。加熱された鋳型が閉じられた後、合成樹脂の温度が、例えば、樹脂が発泡して繊維質層に浸透する６０℃にされる。
【００１１】
特許文献７には、フラットエレメントと、２つの木質板の間に発泡ポリスチレン層を有する木質板とが記載されている。２つの既製の木質板が断熱板と共に接着剤を介して接合されている。
【先行技術文献】
【特許文献】
【００１２】
【特許文献１】ＤＥ２０２００６０２０５０３  Ｕ１
【特許文献２】ＥＰ１５６１５５４  Ｂ１
【特許文献３】ＪＰ２００２−３３８３７３  Ａ１
【特許文献４】ＤＥ１１８５８０６  Ｂ
【特許文献５】ＵＳ５５５４４２９  Ａ
【特許文献６】ＤＥ４２２６９８８  Ａ１
【特許文献７】ＥＰ１２５３２５７  Ａ１
【図面の簡単な説明】
【００１３】
【図１】対称線までの木質板の形成された中心層の平面図である。
【図２】図１のＩＩの拡大詳細図である。
【図３】木質板の断面にわたる原料密度分布を示す図である。
【発明を実施するための形態】
【００１４】
本発明が解決しようとする課題は、先に述べた木質板を改善し、原料密度がいかに減少しようとも良好な機械的／技術的パラメーターを維持し、且つ、アルデヒドの放出を減少させることにある。
【００１５】
この課題は、所定の木質板が、少なくとも１層の中心層における構成成分として少なくとも１つの発泡天然材料を含有することにより解決される。
【００１６】
構成成分としての天然材料は、例えば、トウモロコシ（メイズ：maize）米、小麦、又はこれらの混合物であり得る。構成成分としての天然材料は、構成成分としての従来の材料と比較して強度が高い一方、木質繊維又は木片より低密度であるという利点を有する。これにより、平均原料密度が５００ｋｇ／ｍ３未満でありながら、表面層の原料密度は５００ｋｇ／ｍ３超であることが可能となる。
【００１７】
中心層の原料密度が４５０ｋｇ／ｍ３未満であり、且つ、平均原料密度からの偏差が±５０ｋｇ／ｍ３を超えないことが好ましい。
【００１８】
中心層は、更なる補強手段として繊維質又はフィラメント状の構成物質を含有してもよい。これらの構成物質は、好ましくは天然材料からなり、より好ましくは亜麻である。
【００１９】
しかしながら、繊維質又はフィラメント状の構成物質は、プラスチック材料からなっていてもよく、より好ましくは、カーボン、ＰＥ、ＰＰ、ＰＥＴ、又はガラス成分、又は２成分であることが更に好ましい。
【００２０】
表面層は、好ましくは従来の木質種を利用する。中心層は、例えばポプラ材又はハンの木のような原料密度が低い木材であることが好ましい。しかしながら、他の好適な木材種もまた使用できる。
【００２１】
少なくとも１層の中心層は、プラスチック材料、好ましくはポリウレタン発泡体系及び/又はポリスチレン発泡体系から構成される充填材を更に含有してもよい。
【００２２】
中心層は、木質板の蓄熱容量を増大させるために潜熱蓄熱媒体を更に含有してもよい。有用な潜熱蓄熱媒体は、例えば“Ｍｉｃｒｏｎａｌ  ＰＣＭ”の名称でＢＡＳＦ社により市販されているような、純粋なワックスのコアを有するプラスチック製カプセルを含有する。室温がプラスチック材料の微小カプセルの製造の過程において切り替え温度として設定される２３〜２６℃を超えると、マイクロカプセル内部のワックスが溶け、室内の過剰な熱を吸収する。温度が下がるとワックスが固まり、室内にその熱を再び発する。溶けること及び固まることの周期的な連続は、夜と昼の間の自然の温度差により確保される。このように、潜熱蓄熱媒体は昼間の温度の急激な上昇を吸収するのに貢献する。
【００２３】
樹脂処理された木質繊維、木片又は木質ストランドが、充填材及び更なる軽量成分と共に層に形成され、次いでホットプレス法により圧力をかけて互いに結合される。好適な樹脂接着剤は、ＵＦ、ＭＵＦ、ＭＵＰＦ、ＰＦ、ＴＦを含み、それらはすべて任意にタンパク分屑、例えば、ｐＰＦ、大豆系粘着物、ｐＭＤＩ又はこれらの混合物を含有し得る。
【００２４】
各層が樹脂処理された木質材料から形成される３層以上の層から構成される木質板の製造方法は、発泡性天然産物、特にトウモロコシ、米又は麦を少なくとも１層の中心層に加えること、形成された層を所望の厚さを有する板に成形すること、及び、プレス工程の間に前記天然産物を発泡させることにより区別された。
【００２５】
ホットプレスの間に天然産物を発泡させることの代わりに、少し前に予め天然産物を発泡させてもよい。同じことが天然産物に適用される。ある天然構成物質（例えば、トウモロコシ）は、加熱中の熱により単純に発泡する。他の天然構成物質（例えば、麦又は米）は、通常、水分が少なすぎてプレス中に発泡することができず、そのため中心層に導入される前に発泡する必要がある。
【００２６】
少なくとも１層の中心層は、天然産物に加え、プレスの間に発泡するポリウレタン発泡体系又はポリスチレン発泡体系のプラスチック材料の充填材が混合されることが好ましい。
【００２７】
天然産物は開口部を破裂させることにより発泡し、結果として、木質繊維又は木片の間の隙間を充填する。発泡天然産物は、更に、アルデヒド除去効果を有する。この効果は、板母体中での固定した結合により持続する点で特に有意である。
【００２８】
本発明の典型的な態様を図面を用いて簡潔に説明する。
【００２９】
木質板は、各層をケーキ状に形成し、該ケーキを所望とする板厚になるまで加圧することにより製造される。木質繊維又は木片を樹脂処理し、形成し、プレスする方法は、長く知られている。ＤＥ１０２００４００６３８５が例として参照される。
【００３０】
図１は、木質板の少なくとも１層の中心層１の一部を示し、対称線Ａに対して対称に形成されている。この中心層１は、木片又は木質繊維２と、通常は、ポリスチレン、ポリウレタン又はポリオールなどの充填材３、及び発泡剤を含有する。更に、層１は、トウモロコシ、米又は麦などの発泡性天然物質４を含有する。フィラメント状の補強繊維５もまた提供される。下層としての表面層上に形成された、この中心層１は、その上に形成された少なくとも１層の上層としての表面層を有し、形成されたケーキは次いでプレスされる。
【００３１】
図３は、本発明の木質板の厚さ方向の原料密度プロファイルを示す。表面層６が中心層１より有意に大きな密度を有することが明らかである。
【図１】
2012518563.tif 000003
【図２】
2012518563.tif 000004
【図３】
2012518563.tif 000005
【手続補正書】
【提出日】平成23年11月18日(2011.11.18)
【手続補正１】
【補正対象書類名】明細書
【補正対象項目名】０００４
【補正方法】変更
【補正の内容】
【０００４】
木質板は、板状のベニヤ板、合板（プレス平板、押し出し板、ＯＳＢ板又は高級家具製造板等）、木質繊維のファイバーボード（例えば、ＭＤＦ又はＨＤＦ繊維）、更に他の木質板、例えば、積層木質板、積層木質型、その他のプレスラミネート木材などである。特に家具製造産業における木質板に存在する問題点は、しっかりした板はその厚みのために比較的重いということであり、特にセルフアセンブラに運送問題をもたらし得る。
【手続補正２】
【補正対象書類名】明細書
【補正対象項目名】００２０
【補正方法】変更
【補正の内容】
【００２０】
表面層は、好ましくは従来の木質種を利用する。中心層は、好ましくは、例えばポプラ材又はハンの木のような原料密度が低い木材を利用する。しかしながら、他の好適な木材種もまた使用できる。
【手続補正３】
【補正対象書類名】明細書
【補正対象項目名】００２４
【補正方法】変更
【補正の内容】
【００２４】
各層が樹脂処理された木質材料から形成される３層以上の層から構成される木質板の製造方法は、発泡性天然産物、特にトウモロコシ、米又は麦を少なくとも１層の中心層に加えること、形成された層を所望の厚さを有する板に成形すること、及び、プレス工程の間に前記天然産物を発泡させることを特徴とする。
【国際調査報告】
2012518563.tif 000006
2012518563.tif 000007
2012518563.tif 000008
2012518563.tif 000009
2012518563.tif 000010
2012518563.tif 000011